(57)【要約】【課題】  静電容量が高く、かつ、内部抵抗が低い電気二重層キャパシタ、このような電気二重層キャパシタを得ることができる電気二重層キャパシタ電極用活性炭、および、その製造方法を提供する。【解決手段】  本発明の電気二重層キャパシタは、一対の電極と電解液とを有し、２０℃で、０Ｖを中心に振幅１０ｍＶとし、周波数を０．１Ｈｚから１ＭＨｚへと変化させて該電気二重層キャパシタの交流インピーダンス測定して、そのインピーダンスを複素平面プロットしたときに、実数成分（ＺRe）の値が大きくなるに従って負である虚数成分の絶対値（−ＺIm）の値が単調に大きくなり、極大点および極小点を有さないことを特徴とする。【選択図】  図１
2005129722.tif 000002
【特許請求の範囲】
【請求項１】
電気二重層キャパシタ電極用活性炭であって、
該活性炭８０質量％、ケッチェンブラック１０質量％およびポリテトラフルオロエチレン１０質量％からなる直径１６ｍｍ、厚さ０．５ｍｍの円形状の電極に、電解液である１ｍｏｌ／Ｌのトリエチルメチルアンモニウムテトラフルオロボレートを含むプロピレンカーボネートを含浸させた電極一対と、この２枚の電極間に厚さ５０μｍのセルロース製セパレータとを有する電気二重層キャパシタを形成し、２０℃で、０Ｖを中心に振幅１０ｍＶとし、周波数を０．１Ｈｚから１ＭＨｚへと変化させて電気二重層キャパシタの交流インピーダンス測定して、そのインピーダンスを複素平面プロットしたときに、実数成分（ＺRe）の値が大きくなるに従って負である虚数成分の絶対値（−ＺIm）の値が単調に大きくなり、極大点および極小点を有さないことを特徴とする電気二重層キャパシタ電極用活性炭。
【請求項２】
活性炭原料用炭素材料にアルカリ金属水酸化物を混合し、不活性ガス雰囲気下に加熱することにより活性炭を得る賦活工程；
該活性炭中のアルカリ金属を失活させ、除去する失活除去工程；および
該失活除去工程を経た活性炭を不活性ガス雰囲気下に４００℃を超え前記賦活工程の加熱温度未満に加熱する熱処理工程
を有することを特徴とする、請求項１記載の電気二重層キャパシタ電極用活性炭の製造方法。
【請求項３】
前記アルカリ金属水酸化物が水酸化カリウムである請求項２記載の電気二重層キャパシタ電極用活性炭の製造方法。
【請求項４】
賦活後のアルカリ金属の失活を、該アルカリ金属を２００℃以上の温度で二酸化炭素ガスと反応させること、および／または、活性炭を水洗あるいは酸洗することにより行う請求項２または３記載の電気二重層キャパシタ電極用活性炭の製造方法。
【請求項５】
前記活性炭原料用炭素材料が易黒鉛化性炭素である請求項２〜４のいずれか一項記載の電気二重層キャパシタ電極用活性炭の製造方法。
【請求項６】
前記易黒鉛化性炭素が石油コークスである請求項５記載の電気二重層キャパシタ電極用活性炭の製造方法。
【請求項７】
一対の電極と電解液とを有する電気二重層キャパシタであって、
２０℃で、０Ｖを中心に振幅１０ｍＶとし、周波数を０．１Ｈｚから１ＭＨｚへと変化させて該電気二重層キャパシタの交流インピーダンス測定して、そのインピーダンスを複素平面プロットしたときに、実数成分（ＺRe）の値が大きくなるに従って負である虚数成分の絶対値（−ＺIm）の値が単調に大きくなり、極大点および極小点を有さないことを特徴とする電気二重層キャパシタ。
【請求項８】
一対の電極と電解液とを有する電気二重層キャパシタであって、
該一対の電極の少なくとも一方が請求項１記載の活性炭を含むことを特徴とする電気二重層キャパシタ。
【発明の詳細な説明】
【技術分野】
【０００１】
本発明は電気二重層キャパシタに関し、また、電気二重層キャパシタの電極に用いられる活性炭に関する。
【背景技術】
【０００２】
電気二重層キャパシタを構成する電極は、活性炭を主体として製造されている。活性炭を主成分とする電極においては、活性炭の表面に形成される電気二重層に蓄積される電荷が電気二重層キャパシタの静電容量に寄与するため、比表面積の大きな活性炭が用いられている。
【０００３】
活性炭は、おがくず、ヤシ殻等の植物系の炭化物、石炭、石油由来のピッチ、コークス系の炭化物またはフェノール樹脂等の合成高分子系の炭化物を賦活することで製造される。
【０００４】
賦活は、二酸化炭素や水蒸気を含んだ酸化性ガス中で５００〜１０００℃に加熱する方法、あるいは、原料炭化物をアルカリ金属水酸化物と混合して熱処理する方法が知られている。
【０００５】
電気二重層キャパシタとして重要な特性は（１）高いエネルギー密度、（２）低い内部抵抗などが挙げられる。このうち、高いエネルギー密度のためには、電極材料である活性炭が高い静電容量を有することが必要であり、そのため石炭、石油由来のピッチ、コークス系の炭化物またはフェノール樹脂等の合成高分子系の炭化物をアルカリ金属水酸化物を用いて賦活（アルカリ賦活）した活性炭が報告されている（非特許文献１：西野敦、直井勝彦監修「大容量キャパシタ技術と材料ＩＩ、７６頁」。
【０００６】
一方、電気二重層キャパシタの内部抵抗は低いほど望ましい。アルカリ賦活などで製造された活性炭を電極材料として使用した電気二重層キャパシタにおいても、内部抵抗のさらなる低抵抗化が望まれている。
【非特許文献１】西野敦、直井勝彦監修「大容量キャパシタ技術と材料ＩＩ」、７６頁
【発明の開示】
【発明が解決しようとする課題】
【０００７】
本発明の目的は、静電容量が高く、かつ、内部抵抗が低い電気二重層キャパシタを提供することである。
【０００８】
本発明の別の目的は、静電容量が高く、かつ、内部抵抗が低い電気二重層キャパシタを得ることができる電気二重層キャパシタ電極用活性炭と、その製造方法とを提供することである。
【課題を解決するための手段】
【０００９】
本発明により、電気二重層キャパシタ電極用活性炭であって、
該活性炭８０質量％、ケッチェンブラック１０質量％およびポリテトラフルオロエチレン１０質量％からなる直径１６ｍｍ、厚さ０．５ｍｍの円形状の電極に、電解液である１ｍｏｌ／Ｌのトリエチルメチルアンモニウムテトラフルオロボレートを含むプロピレンカーボネートを含浸させた電極一対と、この２枚の電極間に厚さ５０μｍのセルロース製セパレータとを有する電気二重層キャパシタを形成し、２０℃で、０Ｖを中心に振幅１０ｍＶとし、周波数を０．１Ｈｚから１ＭＨｚへと変化させて電気二重層キャパシタの交流インピーダンス測定して、そのインピーダンスを複素平面プロットしたときに、実数成分（ＺRe）の値が大きくなるに従って負である虚数成分の絶対値（−ＺIm）の値が単調に大きくなり、極大点および極小点を有さないことを特徴とする電気二重層キャパシタ電極用活性炭が提供される。
【００１０】
また、本発明により、活性炭原料用炭素材料にアルカリ金属水酸化物を混合し、不活性ガス雰囲気下に加熱することにより活性炭を得る賦活工程；
該活性炭中のアルカリ金属を失活させ、除去する失活除去工程；および
該失活除去工程を経た活性炭を不活性ガス雰囲気下に４００℃を超え前記賦活工程の加熱温度未満に加熱する熱処理工程
を有することを特徴とする上記の電気二重層キャパシタ電極用活性炭の製造方法が提供される。
【００１１】
この製造方法において、前記アルカリ金属水酸化物が水酸化カリウムであることが好ましい。
【００１２】
この製造方法において、賦活後のアルカリ金属の失活を、該アルカリ金属を２００℃以上の温度で二酸化炭素ガスと反応させること、および／または、活性炭を水洗あるいは酸洗することにより行うことが好ましい。
【００１３】
前記活性炭原料用炭素材料が易黒鉛化性炭素であることが好ましい。
【００１４】
前記易黒鉛化性炭素が石油コークスであることが好ましい。
【００１５】
また、本発明により、一対の電極と電解液とを有する電気二重層キャパシタであって、
２０℃で、０Ｖを中心に振幅１０ｍＶとし、周波数を０．１Ｈｚから１ＭＨｚへと変化させて該電気二重層キャパシタの交流インピーダンス測定して、そのインピーダンスを複素平面プロットしたときに、実数成分（ＺRe）の値が大きくなるに従って負である虚数成分の絶対値（−ＺIm）の値が単調に大きくなり、極大点および極小点を有さないことを特徴とする電気二重層キャパシタが提供される。
【００１６】
また、本発明により、一対の電極と電解液とを有する電気二重層キャパシタであって、
該一対の電極の少なくとも一方が上記の活性炭を含むことを特徴とする電気二重層キャパシタが提供される。
【発明の効果】
【００１７】
本発明の電気二重層キャパシタは、２０℃で、０Ｖを中心に振幅１０ｍＶとし、周波数を０．１Ｈｚから１ＭＨｚへと変化させて交流インピーダンス測定して、そのインピーダンスを複素平面プロットしたときに、実数成分（ＺRe）の値が大きくなるに従って負である虚数成分の絶対値（−ＺIm）の値が単調に大きくなり、極大点および極小点を有さないことを特徴とする。このような変化を示す場合、電極に含まれる活性炭の細孔にイオンが拡散しやすくなり、電気二重層キャパシタの内部抵抗がより低くなると考えられる。
【００１８】
従って、アルカリ賦活法によって製造した活性炭を電極材料として使用することにより、電気二重層キャパシタの静電容量を高くすることができ、また、電気二重層キャパシタのインピーダンス特性を上記のように規定することにより、高い静電容量を維持しつつ、電気二重層キャパシタの内部抵抗をさらに低くすることができる。
【００１９】
通常、当該活性炭８０質量％、ケッチェンブラック１０質量％およびポリテトラフルオロエチレン１０質量％からなる直径１６ｍｍ、厚さ０．５ｍｍの円形状の電極に、電解液である１ｍｏｌ／Ｌのトリエチルメチルアンモニウムテトラフルオロボレートを含むプロピレンカーボネートを含浸させた電極一対と、この２枚の電極間に厚さ５０μｍのセルロース製セパレータとを有する電気二重層キャパシタを形成し、２０℃で、０Ｖを中心に振幅１０ｍＶとし、周波数を０．１Ｈｚから１ＭＨｚへと変化させて交流インピーダンス測定して、そのインピーダンスを複素平面プロットしたときに、実数成分（ＺRe）の値が大きくなるに従って負である虚数成分の絶対値（−ＺIm）の値が単調に大きくなり、極大点および極小点を有さない活性炭を電極材料として使用することにより、電気二重層キャパシタの内部抵抗を十分に低くすることができる。この場合、電気二重層キャパシタの一対の電極の何れか一方がこのような活性炭を含んでいればよいが、内部抵抗の観点から、両方の電極がこのような活性炭を含んでいることが好ましい。
【００２０】
なお、交流インピーダンス測定については、例えば、技報堂出版（株）、藤島  昭  他著「電気化学測定法」や、（株）化学同人、大堺  利行  他著「ベーシック電気化学」などに記載されている。
【発明を実施するための最良の形態】
【００２１】
〔電気二重層キャパシタ電極用活性炭〕
本発明においては、上記のような電気二重層キャパシタのインピーダンス特性が得られれば、電極材料として使用する活性炭は特に限定されないが、例えば、以下のようにして製造することができる。
【００２２】
活性炭原料用炭素材料としては、アルカリ金属水酸化物を用いた賦活により活性炭とすることのできる公知の材料を用いることができる。電気二重層キャパシタとしたときの静電容量の観点から、易黒鉛化性炭素や、フェノール樹脂などの合成高分子系の炭化物が好ましい。なお、一般に炭素材料は、３０００℃程度の高温に加熱した場合に黒鉛構造となる易黒鉛化性炭素と、完全に黒鉛構造にならない難黒鉛化性炭素とに大別される（真田雄三著：炭素化工学の基礎、１９頁）。
【００２３】
易黒鉛化性炭素は、例えば、塩化ビニル系樹脂、ポリアクリロニトリルなどの脂肪族系高分子化合物の他、タール、メゾフェースピッチ、ポリイミドなどの芳香族系高分子化合物を、約８００℃以下で焼成処理することによって得ることができる。また、石油系ピッチ、石炭系ピッチ等のピッチ材料を焼成処理して得られる石油コークスや石炭コークスも易黒鉛化性炭素として用いることができる。中でも、コストの観点および電気二重層キャパシタにしたときの内部抵抗の観点から、石油コークスが好ましい。
【００２４】
賦活工程における賦活反応に使用するアルカリ金属水酸化物としては、例えば、ＫＯＨ、ＮａＯＨ、ＲｂＯＨ、ＣｓＯＨが挙げられる。中でも、賦活効果の観点および電気二重層キャパシタにしたときの電気容量の観点から、ＫＯＨが好ましい。
【００２５】
アルカリ金属水酸化物の使用量は、活性炭製造のためのアルカリ賦活において公知の範囲から適宜選ぶことができるが、賦活の進行度の観点から活性炭原料用炭素材料に対して質量基準で１倍以上とすることが好ましく、経済性の観点から活性炭原料用炭素材料に対して質量基準で３倍未満とすることが好ましい。
【００２６】
本発明においては、不活性ガス雰囲気下で賦活を行うが、不活性ガスとしては、希ガスや窒素ガスなどを用いることができる。
【００２７】
賦活工程では、活性炭原料用炭素材料にアルカリ金属水酸化物を混合し、６００℃を超え１０００℃未満に加熱することが好ましい。
【００２８】
アルカリ賦活反応によって生成するアルカリ金属の失活は、活性炭の製造方法において公知の方法により行うことができる。例えば、アルカリ金属を二酸化炭素と反応させたり、活性炭を水洗あるいは酸洗したりすることによりアルカリ金属を失活させることができる。
【００２９】
アルカリ金属を二酸化炭素と反応させるための温度は、反応性の観点から、２００℃を超えことが好ましく、３００℃を超えることがより好ましく、４００℃を超えることがさらに好ましい。また、活性炭自体が二酸化炭素によって酸化されることを抑える観点から、この温度は７００℃以下が好ましい。
【００３０】
失活のための水洗は、アルカリ賦活の後、また、アルカリ賦活の後に行われる上記二酸化炭素との反応の後に行われる公知の水洗方法によって適宜行うことができる。失活のための酸洗は、アルカリ賦活を伴う活性炭の製造方法において公知の酸洗方法によって適宜行うことができる。また、酸洗の後に水洗を行ってもよい。水洗を複数回繰り返すこともできる。水洗の後に酸洗し、その後に水洗を行うなど、適宜水洗と酸洗とを組合せることもできる。
【００３１】
酸洗のために使用する酸としては、塩酸や酢酸などを用いることができる。これらを適宜希釈するなどし、活性炭を洗浄することができる。
【００３２】
失活したアルカリ金属の除去は、活性炭の製造方法において公知の方法により行うことができる。例えば、上記失活のための水洗（酸洗を伴ってもよい）と同様にして行うことができる。上記水洗を行えば、アルカリ金属の失活と除去とを兼ねることができる。
【００３３】
失活除去工程の後、活性炭を不活性ガス雰囲気下に４００℃を超え、賦活工程の温度未満に加熱する熱処理工程を行う。これにより、得られた活性炭を電極材料として使用した場合に、上記のような電気二重層キャパシタのインピーダンス特性を得ることができる。
【００３４】
熱処理工程において、熱処理温度は４５０℃を超える温度とすることが好ましく、５００℃を超える温度とすることがより好ましい。また、熱処理温度は賦活温度より５０℃以上低い温度とすることが好ましい。熱処理温度は、中でも、５００〜７００℃が好ましい。
【００３５】
なお、熱処理温度は一定に保つ必要は必ずしもなく、上記の範囲内で変化させることもできる。
【００３６】
熱処理は、活性炭の酸化燃焼による重量減少を防ぐために、通常、窒素ガス雰囲気中などの不活性ガス雰囲気下で行う。
【００３７】
熱処理時間は適宜決めることができるが、通常、１分〜３時間程度とする。
【００３８】
熱処理工程の後、活性炭を水洗する水洗工程を行うこともできる。これによって、活性炭中のアルカリ金属をより低いレベルまで除去することができ、その結果、得られた活性炭を電極材料として使用した場合に、さらに耐久性に優れる電気二重層キャパシタを得ることができる。
【００３９】
水洗工程において、水洗自体は、アルカリ賦活の後、また、アルカリ賦活の後に行われる上記二酸化炭素中での加熱の後に行われる公知の水洗方法によって適宜行うことができる。また、熱処理工程の後、水洗の前に酸洗を行ってもよい。酸洗自体は、アルカリ賦活を伴う活性炭の製造方法として公知の方法によって適宜行うことができる。水洗を複数回繰り返すこともできる。水洗の後に酸洗し、その後に水洗を行うなど、適宜水洗と酸洗とを組合せることもできる。
【００４０】
酸洗のために使用する酸としては、塩酸や酢酸などを用いることができる。これらを適宜希釈するなどし、活性炭を洗浄することができる。
【００４１】
〔電気二重層キャパシタ〕
電気二重層キャパシタ用電極は、例えば上記のような活性炭を用い、公知の電気二重層キャパシタ用電極の製造方法によって製造することができる。例えば、上記のような活性炭に結合材と導電材とを加えて構成することができる。
【００４２】
結合材としては、ポリテトラフルオロエチレン、ポリフッ化ビニリデン、カルボキシメチルセルローズ、ポリビニルアルコール、ポリアクリル酸などを使用することができるが、中でも、ポリテトラフルオロエチレンは、混練時に繊維状となって活性炭と導電材とを強固に結合するとともに、活性炭の細孔を閉塞することが無いことから、好ましい。
【００４３】
導電材としては、アセチレンブラック、ケッチェンブラック等の導電性カーボンブラックや、天然黒鉛、人造黒鉛、炭素繊維、アルミニウム、ニッケル等の金属繊維などを使用することができるが、中でも、少量で効果的に導電性が向上する点から、アセチレンブラック、ケッチェンブラックが好ましい。
【００４４】
電気二重層キャパシタ用電極は、上記のような活性炭、導電材および結合材を公知の方法により成型することによって製造することができる。例えば、活性炭と導電材であるカーボンブラックとの混合物に結合材であるポリテトラフルオロエチレンを添加・混合した後、プレス成型やロール成型することによって電気二重層キャパシタ用電極を製造することができる。また、上記の混合物をスラリー状にしてからコーティングすることにより薄い塗布膜としてもよい。電気二重層キャパシタ用電極は、シート状の成型体であってもよいし、板状の成型体であってもよい。
【００４５】
なお、電気二重層キャパシタ用電極中の活性炭の含有量、導電材の含有量および結合材の含有量は、上記のような電気二重層キャパシタのインピーダンス特性が得られる範囲内において適宜決めることができる。
【００４６】
また、本発明において用いる電解液としては、上記のような電気二重層キャパシタのインピーダンス特性が得られれば、公知の電気二重層キャパシタに用いられている電解液を使用することができる。ただし、水系のものは電気化学的に分解電圧が低いことから、キャパシタの耐用電圧が低く制限されるので、有機溶媒系（非水系）電解液であることが好ましい。
【００４７】
電解液の種類は特に限定されないが、一般的には溶質の溶解度、解離度、液の粘性などを考慮して選択され、高導電率であり、かつ、高電位窓（分解開始電圧が高い）の電解液であることが望ましい。
【００４８】
電解液としては、例えば、テトラエチルアンモニウムテトラフルオロボレート、トリエチルメチルアンモニウムテトラフルオロボレート等の４級アンモニウム塩を、プロピレンカーボネート、ジエチルカーボネート、アセトニトリル等の有機溶媒に溶解したものを使用することができる。電解液中の４級アンモニウム塩の含有量は、適宜決めることができる。
【００４９】
本発明の電気二重層キャパシタの構造については、公知の電気二重層キャパシタの構造を適宜採用することができる。例えば、電解液を含浸させた電極一対と、この２枚の電極間にセパレータとを有する構造とすることができる。なお、セパレータとしては、公知の電気二重層キャパシタに用いられているものを使用することができる。
【実施例】
【００５０】
〔実施例１〕
（活性炭の製造）
揮発分６．５質量％の石油コークスに２倍量（質量基準）のＫＯＨを混合し、窒素ガス雰囲気中、７５０℃で１時間加熱処理をして賦活物を得た。この賦活物に対して１００倍量（質量基準）の水を加え、１時間撹拌して濾過する水洗操作を２回繰返し、続いて、０．１Ｎ（規定）の塩酸を賦活物に対して１００倍量（質量基準）加え、１時間撹拌して濾過し、さらに上記と同様の水洗操作を行い、賦活物表面に残存しているカリウムを失活および除去した。
【００５１】
次いで、この水洗した賦活物を窒素ガス雰囲気中、室温から５℃／分の昇温速度で７００℃まで上げ、７００℃到達時点で冷却を始めて、電気二重層キャパシタ電極用活性炭を得た。
【００５２】
（電極の作製）
得られた活性炭０．８ｇ、ケッチェンブラック０．１ｇおよびポリテトラフルオロエチレン０．１ｇを乳鉢にて混合・混練して一体化させた。そして、得られた混合物を０．１ｍｍ厚のトリアセテートフィルム２枚の間に挟み、幅１６０ｍｍ、上下ロール間隔０．７ｍｍ、加圧力２３５ｋｇｆ／ｃｍ2としたニップロールの間に２０回通して圧延した。この圧延したシートから直径１６ｍｍ、厚さ０．５ｍｍの円形状ディスクを２枚打ち抜き、真空乾燥機にて１２０℃で２時間乾燥して電極とした。
【００５３】
（電気二重層キャパシタの作製）
得られた２枚の電極に、電解液（１ｍｏｌ／Ｌのトリエチルメチルアンモニウムテトラフルオロボレートを含むプロピレンカーボネート）を含浸させた。そして、この２枚の電極間に厚さ５０μｍのセルロース製セパレータを挟み、直径２０ｍｍのＳＵＳ３１６製コインセルの中に封入した。この際、電極とセルとの間に、集電体として、厚さ２０μｍのアルミ箔の表面に集電体用カーボン塗料を塗布したものを、塗料側を電極に面するようにして挟んだ。このようにして電気二重層キャパシタを作製した。
【００５４】
（交流インピーダンスの測定）
２０℃において、ソーラトロン社製、周波数応答アナライザーを使用して、０Ｖを中心に振幅１０ｍＶとし、周波数０．１Ｈｚ〜１ＭＨｚの範囲にて掃引してインピーダンスを測定した。そして、この結果を複素平面にプロットした。その結果を図１に示す。
【００５５】
〔実施例２〕
実施例１において、活性炭を熱処理した後、０．１Ｎ（規定）の酢酸を賦活物に対して１００倍量（質量基準）加え、１時間撹拌して濾過し、さらに実施例１と同様の水洗操作を行った以外は、実施例１と同様にして電気二重層キャパシタ電極用活性炭を得た。
【００５６】
そして、得られた活性炭を用い、実施例１と同様にして電気二重層キャパシタを作製し、交流インピーダンスの測定を行った。その結果を図１に示す。
【００５７】
〔比較例１〕
市販の活性炭（関西熱化学社製、ＭＳＰ２０）を用い、実施例１と同様にして電気二重層キャパシタを作製し、交流インピーダンスの測定を行った。その結果を図１に示す。
【００５８】
〔比較例２〕
実施例１において、石油コークスに２．５倍量（質量基準）のＫＯＨと１倍量（質量基準）のＮａＯＨとを混合し、窒素ガス雰囲気中、８００℃で１時間加熱処理をして賦活物を得たこと、および、水洗した後に、賦活物を７００℃で熱処理しなかったこと以外は、実施例１と同様にして電気二重層キャパシタ電極用活性炭を得た。
【００５９】
そして、得られた活性炭を用い、実施例１と同様にして電気二重層キャパシタを作製し、交流インピーダンスの測定を行った。その結果を図１に示す。
【００６０】
実施例の電気二重層キャパシタは、インピーダンスを複素平面プロットしたときに、実数成分（ＺRe）の値が大きくなるに従って負である虚数成分の絶対値（−ＺIm）の値が単調に大きくなり、極大点および極小点を有さず、比較例の電気二重層キャパシタよりも内部抵抗が低かった。
【産業上の利用可能性】
【００６１】
本発明によれば、静電容量が高く、かつ、内部抵抗が低い電気二重層キャパシタを提供することができる。また、本発明によれば、静電容量が高く、かつ、内部抵抗が低い電気二重層キャパシタを得ることができる電気二重層キャパシタ電極用活性炭と、その製造方法とを提供することができる。
【図面の簡単な説明】
【００６２】
【図１】実施例および比較例の電気二重層キャパシタのインピーダンスを複素平面プロットしたものである。
【図１】
2005129722.tif 000003